СПОСОБ ПРОИЗВОДСТВА МИНЕРАЛЬНОЙ ПЕНЫ, ПОЛУЧАЕМОЙ ИЗ ВСПЕНИВАЮЩЕЙСЯ ГУСТОЙ СУСПЕНЗИИ С ВЫСОКИМ ПРЕДЕЛОМ ТЕКУЧЕСТИ

1. Способ для непрерывного производства минеральной пены низкой плотности, включающий в себя следующие стадии:
(i) приготовление цементного раствора, содержащего:
- цемент;
- ультратонкие частицы которого имеют значение D50 от 10 до 600 нм;
- водопоглощающую добавку;
- соль марганца; и
- воду;
(ii) добавление к цементному раствору, полученному после стадии (i), газообразующей жидкости, содержащей:
- газообразующий агент; и
- модификатор вязкости, который является полимером, выбираемым из анионного биополимера, амфифильного биополимера, щелочного разбухающего акрилового полимера, а также их смеси;
для того, чтобы получить вспенивающуюся густую суспензию;
(iii) нанесение вспенивающейся густой суспензии, полученной на стадии (ii), на основание;
(iv) оставление вспенивающейся густой суспензии для расширения на основании.
3
3
3
2. Способ по п. 1, в котором минеральная пена имеет плотность в сухом состоянии от 50 до 180 кг/м, предпочтительно от 60 до 170 кг/м, и более предпочтительно от 70 до 150 кг/м.
2
3. Способ по любому из предшествующих пунктов, в котором цемент смеси стадии (i) представляет собой CEM I, предпочтительно имеющий удельную площадь поверхности по Блэйну выше 5000 см/г.
4. Способ по любому из предшествующих пунктов, в котором газообразующий агент, содержащийся в газообразующей жидкости, добавляемой на стадии (ii), имеет концентрацию меньше чем 15 мас.% по массе газообразующей жидкости, и предпочтительно меньше чем 8 мас.%.
5. Способ по любому из предшествующих пунктов, в котором газообразующий агент, содержащийся в газообразующей жидкости, добавляемой на стадии (ii), представляет собой раствор перекиси водорода, раствор пероксомоносерной кислоты, раствор пероксодисерной кислоты, раствор пероксидов щелочных металлов, раствор пероксидов щелочноземельных металлов, раствор органического пероксида, суспензию частиц алюминия или их смеси, и предпочтительно представляет собой раствор перекиси водорода.
6. Способ по любому из предшествующих пунктов, в котором модификатор вязкости, содержащийся в газообразующей жидкости, добавляемой на стадии (ii), представляет собой амфифильный биополимер, предпочтительно выбираемый из метилцеллюлозы, метилгидроксиэтилцеллюлозы и гидроксипропилметилцеллюлозы.
7. Способ по любому из предшествующих пунктов, в котором цементный раствор стадии (i) дополнительно содержит минеральную добавку, у которой значение D50 частиц составляет от 0,1 мкм до 4 мм.
8. Способ по любому из предшествующих пунктов, в котором цементный раствор стадии (i) дополнительно содержит волокна.
9. Способ по любому из предшествующих пунктов, в котором цементный раствор стадии (i) получается путем сначала смешивания заранее приготовленной смеси цемента, ультратонких частиц и опционально минеральной добавки, а затем добавления водопоглощающей добавки, соли марганца и воды.
10. Способ по любому из предшествующих пунктов, в котором газообразующую жидкость на стадии (ii) добавляют к цементному раствору по меньшей мере через две точки добавления, и предпочтительно добавление представляет собой введение.
11. Способ по любому из предшествующих пунктов, в котором основание, используемое на стадии (iii), является стеной.
12. Основание, покрытое способом по пп. 1-11 по меньшей мере одним слоем минеральной пены, причем толщина упомянутого одного слоя составляет по меньшей мере 5 см.
13. Применение основания, покрытого по п. 12, для изоляции, в частности для тепловой или звукоизоляции.
14. Устройство для непрерывного производства минеральной пены в соответствии со способом по пп. 1-11, содержащее канал (4), который содержит первую секцию канала (9), выполненную с возможностью транспортировки вспенивающейся густой суспензии, с длиной L1 и диаметром D1, начинающуюся от точки добавления (5) газообразующей жидкости и заканчивающуюся соединением со второй секцией канала (10), которая является выходом устройства,
в котором L1 составляет 2-20 м, D1 составляет 5-25 мм, и отношение D1/L1 составляет 100-1500.
15. Устройство по п. 14, в котором нет никакого статического смесителя после точки добавления (5).
16. Устройство по п. 14 или 15, дополнительно содержащее устройство для множества введений, расположенное в точке добавления (5) между первым каналом (4) и вторым каналом (8) и выполненное с возможностью добавления газообразующей жидкости.